(57)【特許請求の範囲】
【請求項１】
特定波長域を反射させる誘電体多層膜ミラーにおいて、
基板の両面に両面対称構造を有する一対の誘電体多層膜が原子層堆積（Atomic Layer Deposition：ＡＬＤ）法により成膜された２枚以上の誘電体多層膜構造体を互いに対向する誘電体多層膜を介して重ね合わせると共に、各誘電体多層膜構造体の互いに対向する誘電体多層膜同士を直接接合させて成ることを特徴とする誘電体多層膜ミラー。
【請求項２】
請求項１に記載の誘電体多層膜ミラーの製造方法において、
原子層堆積（Atomic Layer Deposition：ＡＬＤ）法により基板の両面に両面対称構造を有する一対の誘電体多層膜を同時に成膜して誘電体多層膜構造体を製造し、かつ、得られた２枚以上の誘電体多層膜構造体を互いに対向する誘電体多層膜を介して重ね合わせると共に、各誘電体多層膜構造体の互いに対向する誘電体多層膜同士を直接接合させて誘電体多層膜ミラーを製造することを特徴とする誘電体多層膜ミラーの製造方法。
【請求項３】
上記基板の材質が、ガラス、セラミック、石英、結晶のいずれかであることを特徴とする請求項２に記載の誘電体多層膜ミラーの製造方法。
【請求項４】
ＡＬＤ装置内において２枚以上の誘電体多層膜構造体の互いに対向する誘電体多層膜同士を成膜直後に直接接合させることを特徴とする請求項２または３に記載の誘電体多層膜ミラーの製造方法。
【発明の詳細な説明】
【技術分野】
【０００１】
本発明は、特定波長域を反射させる誘電体多層膜ミラーとその製造方法に係り、特に、基板両面に誘電体多層膜が成膜された誘電体多層膜構造体を２枚以上接合して得られる誘電体多層膜ミラーとその製造方法に関するものである。
【背景技術】
【０００２】
レーザプリンタ、バーコードリーダ、カメラ、望遠鏡、顕微鏡等多くの光学部品においては、反射防止膜やミラー等が用いられている。その中で、ミラーには誘電体多層膜構造のものが用いられており、誘電体多層膜ミラーとしてより高反射率のものを得るためには低屈折率層と高屈折率層の膜層数を多くする必要があった。そして、膜層数を多くすると成膜に要する時間が膜層数に比例して長くなる。
【０００３】
ところで、誘電体多層膜の成膜方法は、真空蒸着法、イオンアシスト蒸着法やスパッタリング法等が一般的であり、通常、基板の片面に上記多層膜が施されているが、近年、基板の両面に多層膜が施される場合も多い。
【０００４】
そして、特許文献１には、透光性の支持体両面に光学多層膜から成る反射層が形成されて成り、映像を明確に視認できるようにコントラスト性能を高めることのできる反射型スクリーンが提案されている。ここで、上記反射層は、高屈折率の第１の光学膜とこれより低い屈折率をもつ第２の光学膜とが交互に積層されて２ｎ＋１（ｎは１以上の整数である。）層からなり、特定の波長領域の光に対して高反射特性を有し、上記特定の波長領域以外の少なくとも可視波長領域に対して高透過特性を有する光学多層膜で構成され、この光学多層膜はディッピング方式で塗布することが開示されている。
【０００５】
また、特許文献２と特許文献３にはＡＬＤ（Atomic Layer Deposition：原子層堆積）法により光学フィルターの製造が可能であることが記載され、このＡＬＤ法による成膜法では基板両面同時に多層膜の成膜が可能であることが記載されている。
【特許文献１】特開２００５−１６５２５２号公報
【特許文献２】特開２００２−２７７６２８号公報
【特許文献３】特開２００４−１７６０８１号公報
【発明の開示】
【発明が解決しようとする課題】
【０００６】
ところで、特定波長域を反射させる誘電体多層膜ミラーにおいて、高反射率のミラーを得るためには上述したように低屈折率層と高屈折率層の膜層数を多くする必要があり、膜層数を多くすると成膜に要する時間が膜層数に比例して長くなってしまう。
【０００７】
また、薄い基板に対し上述したスパッタリング法等により膜層数の多い多層膜を成膜すると、得られるミラーに反りが発生する場合も存在した。
【０００８】
本発明はこのような問題に着目してなされたもので、その課題とするところは、膜応力がバランスして上記反りの発生を低減でき、しかも、１枚の基板に対する膜層数も大幅に低減された誘電体多層膜ミラーを提供することにある。
【課題を解決するための手段】
【０００９】
そこで、本発明者は、上記課題を解決するため、広く利用されている真空蒸着法、イオンアシスト蒸着法、スパッタリング法等の成膜方法に代えて、特許文献２や特許文献３に記載されている原子層堆積（Atomic Layer Deposition：ＡＬＤ）法を採用すると共に、両面対称構造を有する一対の誘電体多層膜が基板両面に成膜された誘電体多層膜構造体を２枚以上接合させた新規構造の誘電体多層膜ミラーを製造したところ、この誘電体多層膜ミラーにおいては、膜応力がバランスして反りの発生が低減され、しかも１枚の基板に対する膜層数も大幅に低減できることを見出すに至った。
【００１０】
すなわち、請求項１に係る発明は、
特定波長域を反射させる誘電体多層膜ミラーにおいて、
基板の両面に両面対称構造を有する一対の誘電体多層膜が原子層堆積（Atomic Layer Deposition：ＡＬＤ）法により成膜された２枚以上の誘電体多層膜構造体を互いに対向する誘電体多層膜を介して重ね合わせると共に、各誘電体多層膜構造体の互いに対向する誘電体多層膜同士を直接接合させて成ることを特徴とする。
【００１１】
また、請求項２に係る発明は、
請求項１に記載の誘電体多層膜ミラーの製造方法において、
原子層堆積（Atomic Layer Deposition：ＡＬＤ）法により基板の両面に両面対称構造を有する一対の誘電体多層膜を同時に成膜して誘電体多層膜構造体を製造し、かつ、得られた２枚以上の誘電体多層膜構造体を互いに対向する誘電体多層膜を介して重ね合わせると共に、各誘電体多層膜構造体の互いに対向する誘電体多層膜同士を直接接合させて誘電体多層膜ミラーを製造することを特徴とする。
【００１２】
次に、請求項３に係る発明は、
請求項２に記載の発明に係る誘電体多層膜ミラーの製造方法において、
上記基板の材質が、ガラス、セラミック、石英、結晶のいずれかであることを特徴とし、
請求項４に係る発明は、
請求項２または３に記載の発明に係る誘電体多層膜ミラーの製造方法において、
ＡＬＤ装置内において２枚以上の誘電体多層膜構造体の互いに対向する誘電体多層膜同士を成膜直後に直接接合させることを特徴とするものである。
【発明の効果】
【００１３】
本発明に係る誘電体多層膜ミラーによれば、
基板の両面に両面対称構造を有する一対の誘電体多層膜が原子層堆積（Atomic Layer Deposition：ＡＬＤ）法により成膜された２枚以上の誘電体多層膜構造体を互いに対向する誘電体多層膜を介して重ね合わせると共に、各誘電体多層膜構造体の互いに対向する誘電体多層膜同士を直接接合させて構成されているため、単一基板構造のミラーと同等の反射率を得る場合において、１枚の基板に対する膜層数を低減することができ、更に、複数の基板を介し各誘電体多層膜が分散して配置される構造になるため膜応力がバランスして反りの発生も大幅に低減される。
【発明を実施するための最良の形態】
【００１４】
以下、本発明の実施の形態について詳細に説明する。
【００１５】
特定波長域を反射させる本発明に係る誘電体多層膜ミラーは、両面対称構造を有する一対の誘電体多層膜が原子層堆積（Atomic Layer Deposition：ＡＬＤ）法により基板両面に成膜された誘電体多層膜構造体を２枚以上接合して構成されている。
【００１６】
また、この誘電体多層膜ミラーを得るには、両面対称構造を有する一対の誘電体多層膜を原子層堆積（Atomic Layer Deposition：ＡＬＤ）法により基板両面に同時に成膜して誘電体多層膜構造体を製造し、得られた２枚以上の誘電体多層膜構造体を接合して製造することができる。
【００１７】
そして、ＡＬＤ法による成膜では基板両面への同時成膜が可能である。すなわち、ＡＬＤ法は単原子（単分子）層ずつ堆積する方法で、基板両面に対して均一な成膜が可能である。従って、基板の両面に単原子層ずつ同時に堆積されていくことから、各層に膜応力があったとしても両面で膜応力がバランスするため極めて基板の反りが発生し難い。
１．ＡＬＤ法
原子層堆積（Atomic Layer Deposition：ＡＬＤ）法は、真空容器（成膜装置）中に基板を配置する共に、分子層を構成する元素が含まれる原料ガスを交互に真空容器内に導入して、基板表面側に吸着された分子と次に導入される原料ガスとの反応により分子層を形成するもので、分子層の膜厚を原子層レベルで制御できる方法である。従って、ＡＬＤ法で用いられる成膜装置（原子層堆積装置）においては、ＰＶＤ法やＣＶＤ法で用いられる成膜装置に必要であった高価な部品ユニットや高速回転機構等が不要となり、従来の成膜方法と比べて成膜コストの低減が図れる。
【００１８】
そして、ＡＬＤ法による光学多層膜の製造方法では、光学特性に関係する物性値の異なる複数種類の物質それぞれの分子層を基板に積層し、所望の複合的な物性値を有する薄膜が形成される基本工程を複数回繰り返すことにより複数の薄膜から成る光学多層膜を形成するものである。各薄膜の形成にあたっては、分子層を構成する元素のそれぞれが含まれる原料ガスを交互に真空容器（成膜装置）内に導入し、原料ガスの入れ替え回数を調整することにより各薄膜の複合的な物性値を連続的に変化させる。
【００１９】
ＡＬＤ法では、ＳｉＯ２、Ａｌ２Ｏ５、Ｔａ２Ｏ５、ＴｉＯ２等多くの酸化物層や窒化物層の成膜が可能である。また、異なった物質を数原子層ずつ堆積して、新たな光学的特性（屈折率、消衰係数）を有する層を作り出すこともできる。
【００２０】
ＡＬＤ法を用いて、例えばＡｌ２Ｏ３の単原子（単分子）層を形成する場合、下記４工程で完成する。
（１）水分子を導入して基板面若しくは既に成膜が行われた面にＯＨ基を吸着させる。
【００２１】
（１層目以降の反応）
２Ｈ２Ｏ＋：Ｏ−Ａｌ（ＣＨ３）２  →  ：Ａｌ−Ｏ−Ａｌ（ＯＨ）２＋２ＣＨ４
（２）余剰水分子をパージ排気する。
（３）Ａｌ２Ｏ３膜の原料ガスであるＴＭＡ［Trimethyl Aluminum：Ａｌ（ＣＨ３）３］ガスを導入する。ＴＭＡ分子がＯＨ基と反応してＣＨ４ガスが発生する。
【００２２】
（１層目の反応）
Ａｌ（ＣＨ３）３＋：Ｏ−Ｈ  →  ：Ｏ−Ａｌ（ＣＨ３）２＋ＣＨ４
（１層目以降の反応）
Ａｌ（ＣＨ３）３＋：Ａｌ−Ｏ−Ｈ  →  ：Ａｌ−Ｏ−Ａｌ（ＣＨ３）２＋ＣＨ４
（４）ＣＨ４ガスをパージ排気する。
【００２３】
この４工程で約０．１ｎｍのＡｌ２Ｏ３膜が形成されるので、要求する膜厚に到達するまで上記４工程を繰り返して膜厚を増加させる。
【００２４】
また、ＡＬＤ法によってＴｉＯ２の単原子（単分子）層を形成するには、ＴｉＯ２膜の原料ガスにＴｉ（ＯＣ２Ｈ５）４（Ti-ethaoxide）ガスを用いることにより同様に形成することができる。上記４工程で約０．０４ｎｍのＴｉＯ２膜が形成されるので、所望の膜厚に到達するまで上記４工程を繰り返して膜厚を増加させる。
【００２５】
次に、ＡＬＤ法によってＳｉＯ２の単原子（単分子）層を形成するには、ＳｉＯ２膜の原料ガスにＳｉＣｌ４ガスを用いることにより同様に形成することができる。この場合、上記ＳｉＣｌ４ガスの導入後と水分子の導入後のそれぞれに、Ｃ５Ｈ５Ｎ（Pyridine）を導入することで、Ｃ５Ｈ５Ｎの触媒作用により反応を促進させることができる。そして、この２工程が追加された６工程で約０．０５ｎｍのＳｉＯ２膜が形成されるので、所望の膜厚に到達するまでこの工程を繰り返して膜厚を増加させる。
【００２６】
次に、例えば、ＴｉＯ２から成る分子層と、Ａｌ２Ｏ３から成る分子層とで光学多層膜を構成する場合について説明する。これ等２種類の分子層を形成する場合、例えばＴｉＯ２の原料ガスとしてＴｉを含むＴｉＣｌ４ガスとＯを含むＨ２Ｏガスが採用され、Ａｌ２Ｏ３の原料ガスとしてＡｌを含む上記ＴＭＡ（トリメチルアルミニウム）ガスを用いることができる。他の種類の分子層を形成する原料ガスとして、ＡＬＤ用若しくはＣＶＤ用として市販されているものが利用でき、原子層堆積により自己精製効果があるため、特に高純度の原料ガスを用いる必要はない。また、欠陥の少ない光学多層膜を得るためには、固体原料を加熱して得る原料ガスより液体原料の原料ガスを使用することが望ましい。
【００２７】
ここで、ＡＬＤの成膜装置において、ＴｉＣｌ４ガスの供給路に配設されたバルブをＬＶ１、Ｈ２Ｏガスの供給路に配設されたバルブをＬＶ２、ＴＭＡガスの供給路に配設されたバルブをＬＶ３、上記成膜装置（真空容器）の真空引きを行う真空ポンプの排気経路に配設されたゲートバルブをＧＶとすると、まず、真空ポンプにより成膜装置（真空容器）内を所定圧力（例えば、１０−３Ｐａ）以下に減圧した状態でゲートバルブＧＶを閉め、その後、バルブＬＶ２を開いて基板が配置された成膜装置（真空容器）内にＨ２Ｏガスを導入し上記基板両面にＯＨ基を１層だけ吸着させてから、上記ゲートバルブＧＶを開いて成膜装置（真空容器）内に残留しているＨ２Ｏガスを排気しかつ所定圧力以下に到達するように調整する。次に、ゲートバルブＧＶを閉じると共に、バルブＬＶ１を開いて成膜装置（真空容器）内にＴｉＣｌ４ガスを導入することによりＴｉの吸着物と分解反応させて１層のＴｉＯ２層を形成し、その後、ゲートバルブＧＶを開いて成膜装置（真空容器）内に残留しているＴｉＣｌ４を排気しかつ所定圧力以下に到達するように調整してゲートバルブＧＶを閉じる。これ等工程がＴｉＯ２の１原子層（１分子層）を成膜する１サイクルになり、膜厚はこのサイクル数で決定される。尚、この成膜装置（真空容器）においては、上記原料ガスの入れ替え回数がカウントされるようになっている。
【００２８】
次に、Ａｌ２Ｏ３から成る分子層についても、ＴｉＯ２から成る分子層の場合と同様、成膜装置（真空容器）内のバルブＬＶ３とバルブＬＶ２を開閉して上記ＴＭＡガスとＨ２Ｏガスを交互に供給し、原料ガスの入れ替え回数を調整することにより原子層レベルで膜厚を制御することができる。但し、各分子層の種類によって成膜速度が異なっており、事前に成膜速度を確認した上で条件を設定する必要がある。
【００２９】
ところで、高温成膜ではＴｉＯ２層が結晶化して散乱原因になる場合があるため、高温でも結晶化し難いＡｌ２Ｏ３等の層で上記ＴｉＯ２層を挟み込むことによりＴｉＯ２層の結晶化を防止することができる。また、反応を促進させるためには基板加熱が必要であり、酸化物膜の場合、２００〜４００℃で基板の加熱を行うことが好ましい。また、成膜装置（真空容器）内において、基板の向きが水平方向となるように保持した場合、基板の自重により反り（中央部の凹み）を生ずることがある。このような反りを低減させるには、基板の向きが鉛直方向となるように保持した状態（すなわち、基板を鉛直方向に保持した状態）で成膜すればよい。
２．誘電体多層膜ミラーの製造方法
本発明に係る誘電体多層膜ミラーを得るには、上述したように両面対称構造を有する一対の誘電体多層膜を原子層堆積（Atomic Layer Deposition：ＡＬＤ）法により基板両面に同時に成膜して誘電体多層膜構造体を製造し、得られた２枚以上の誘電体多層膜構造体を接合して製造することができる。
【００３０】
すなわち、ＡＬＤ装置内においてＡＬＤ法により基板１の両面に一対の誘電体多層膜２を同時に成膜して複数の誘電体多層膜構造体１０を製造する共に、図５（Ａ）に示すようにＡＬＤ装置内において例えば２枚の誘電体多層膜構造体１０を基板ホルダー３により保持し、かつ、基板ホルダー３を移動させて２枚の誘電体多層膜構造体１０を図５（Ｂ）に示すように接触させ（すなわち、２枚の誘電体多層膜構造体１０を互いに対向する誘電体多層膜２を介して重ね合わせ）、更に、プレス治具４により図５（Ｃ）に示すように上下から圧力を加えて２枚の誘電体多層膜構造体１０を接合（すなわち、各誘電体多層膜構造体１０の互いに対向する誘電体多層膜２同士を直接接合）して本発明に係る誘電体多層膜ミラーを得ることができる。
【００３１】
尚、ＡＬＤ法により成膜された誘電体多層膜２は原子層毎に堆積していることから表面の平滑性が高いため、２枚の誘電体多層膜構造体１０を圧着することにより容易に貼り付けることが可能である。このため、上記誘電体多層膜構造体１０の接合は、表面が活性状態にある誘電体多層膜２の成膜直後にＡＬＤ装置内で連続的に行うことが望ましい。但し、基板１に凸凹が存在すると、ＡＬＤ法による成膜では基板１の凸凹を反映した誘電体多層膜２が成膜されてしまうため、誘電体多層膜構造体１０表面も凸凹になってしまい接合することが困難となる。従って、凸凹が存在しない基板を適用することが好ましい。
【００３２】
そして、２枚の誘電体多層膜構造体１０を接合して得られる上記誘電体多層膜ミラーにおいて、単一基板構造の従来のミラーと同等の反射率を得る場合、１枚の基板に対する膜層数を約半分に低減することができるため成膜時間の短縮が図れ、更に、２枚の基板１を介し各誘電体多層膜２が分散して配置される構造になるため膜応力がバランスしてミラーの反りも大幅に低減される。また、接合された誘電体多層膜構造体１０の内側に存在する誘電体多層膜は、一対の基板１に囲まれる構造になるため劣化し難い特徴も有する。更に、製造しようとする誘電体多層膜ミラーの目的製造枚数よりも多い基板を配置できるスペースがＡＬＤ装置内に存在する場合、目的製造枚数の２倍以上である整数倍の基板をＡＬＤ装置内に配置することで、１枚の基板に対する膜層数を大幅に低減させることができるため、誘電体多層膜ミラーを製造する時間の短縮が図れる利点を有している。
【００３３】
本発明に係る誘電体多層膜ミラーに適用できる基板の材質としては、ＡＬＤ法による成膜中の温度変化に耐えることが可能で、成膜される誘電体多層膜と熱膨張係数がほぼ等しい、ガラス、セラミック、石英、結晶から選ばれるいずれかであることが好ましい。
【００３４】
また、基板の自重による反り（中央部の凹み）を低減させるため、ＡＬＤ装置内において基板を垂直に保持する方法を採ることも可能である。
【００３５】
以下、本発明の実施例について具体的に説明する。
【実施例】
【００３６】
まず、接合するための誘電体多層膜構造体を設計した。尚、ＡＬＤ法による成膜は、上述したように両面同時成膜となるため両面対称構造の膜構造になる。
【００３７】
誘電体多層膜ミラーのような高反射性光学薄膜の膜構造を設計する場合、低屈折率層と高屈折率層の繰り返し層を基本とし、要求光学特性を設定して、光学薄膜の計算結果が上記要求光学特性となるように膜層数を増減させ、あるいは膜厚を増減させる最適化を行う。これにはSimplex法やNeedle法等の多くの最適化手法が用いられる。但し、本発明で適用するＡＬＤ法による成膜では両面対象構造にしなければならないため、最適化の際、両面のｎ層目は同じ膜厚になるような制限を設定することが必要になる（カップリングあるいはペアリングと呼ばれる）。この実施例では、低屈折率層にＳｉＯ２、高屈折率層にＴｉＯ２を採用した。
【００３８】
そして、両面対象構造を有する実施例に係る誘電体多層膜構造体の構成を以下の表１に示す。但し、光学的膜厚(ｎｄ)は、屈折率(ｎ)×物理的膜厚(ｄ)、λは設計中心波長５５０ｎｍである。また、Ａ面は５層、Ｂ面も５層の両面対称構造である。
【００３９】
【表１】
0005141894.tif 000002
接合するための上記誘電体多層膜構造体における分光透過特性のシミュレーション結果を図１に示す。波長５５０ｎｍにおける透過率は約１３％まで低下している。この誘電体多層膜構造体を２枚接合すると、以下の表２に示すような膜構成になる。
【００４０】
【表２】
0005141894.tif 000003
２枚の誘電体多層膜構造体を接合して得られる実施例に係る誘電体多層膜ミラーにおける分光透過特性のシミュレーション結果を図２に示す。波長５５０ｎｍにおける透過率は約２％まで低下している。
【００４１】
尚、上記誘電体多層膜構造体の基板には、直径４インチ（約１００ｍｍ）、厚さ３００μｍのフロートガラス基板（ショット社製  Ｄ２６３）を用いた。
【００４２】
図５（Ａ）に示すように２枚の基板１を基板ホルダー３にそれぞれ水平に固定してＡＬＤ装置内にセットし、その後、チャンバ（真空容器）を１Torrまで排気し、基板１を３００℃に加熱した。
【００４３】
そして、表１に示す膜構成に従って、１層目のＳｉＯ２層の要求膜厚になるまで上述した原子層の堆積サイクルを行い、次いで、２層目のＴｉＯ２層目の要求膜厚になるまで同様に原子層の堆積サイクルを行い、以下、これ等堆積サイクルを交互に繰り返すことにより片面５層の両面対称構造を有する誘電体多層膜構造体１０を製造した。
【００４４】
そして、ＡＬＤ装置内において、基板ホルダー３を移動させて２枚の誘電体多層膜構造体１０を図５（Ｂ）に示すように接触させ、更に、プレス治具４により図５（Ｃ）に示すように上下から約１００ｇ／ｃｍ２の圧力を加えて２枚の誘電体多層膜構造体１０を接合させ、実施例に係る誘電体多層膜ミラーを製造した。
【００４５】
尚、実施例に係る誘電体多層膜ミラーの基板１を室温付近まで冷却し、チャンバ（真空容器）をベント（大気開放）した後に、誘電体多層膜ミラーを取り出した。
［比較例］
２枚の誘電体多層膜構造体を接合して得た実施例に係る誘電体多層膜ミラーの分光透過特性にほぼ等しい波長５５０ｎｍの透過率が約２％まで低下する比較例の誘電体多層膜ミラーを設計した。
【００４６】
以下の表３に比較例に係る誘電体多層膜ミラーの膜構成を示す。Ａ面は９層で、Ｂ面も９層の両面対称構造である。
【００４７】
【表３】
0005141894.tif 000004
比較例に係る誘電体多層膜ミラーにおける分光透過特性のシミュレーション結果を図３に示す。
【００４８】
尚、実施例と同様に、比較例に係る誘電体多層膜ミラーもＡＬＤ法により成膜を行い、基板を室温付近まで冷却し、チャンバ（真空容器）をベント（大気開放）した後に、この誘電体多層膜ミラーを取り出した。
【００４９】
「評    価」
実施例に係る誘電体多層膜構造体および２枚の誘電体多層膜構造体を接合して得られた実施例に係る誘電体多層膜ミラーの各分光透過特性と、比較例（従来例）に係る誘電体多層膜ミラーの分光透過特性をそれぞれ自記分光光度計により測定した。
【００５０】
測定結果を図４にまとめて示す。
【００５１】
そして、２枚の誘電体多層膜構造体を接合して得られた実施例に係る誘電体多層膜ミラーと比較例（従来例）に係る誘電体多層膜ミラーでは、ほとんど変わらない分光透過特性を示している。
【００５２】
そして、実施例に係る誘電体多層膜ミラーを構成する各誘電体多層膜構造体の誘電体多層膜は片面５層であることから比較例に係る片面９層の誘電体多層膜ミラーよりも成膜時間が短縮され、両面対称構造でかつ膜層数が少なくなると共に２枚の基板を介し各誘電体多層膜が分散して配置される構造になっている分、反りの発生はほとんどないことが確認される。
【産業上の利用可能性】
【００５３】
本発明に係る誘電体多層膜ミラーによれば、基板両面に原子層堆積（ＡＬＤ）法により両面対称構造を有する一対の誘電体多層膜を成膜して成る誘電体多層膜構造体を２枚以上接合して構成されているため、単一基板構造のミラーと同等の反射率を得る場合において、１枚の基板に対する膜層数を低減することができ、更に、複数の基板を介し各誘電体多層膜が分散して配置される構造になるため膜応力がバランスして反りの発生も大幅に低減される。従って、レーザプリンタ、バーコードリーダ、カメラ、望遠鏡、顕微鏡等の光学部品に組み込んで用いられる産業上の利用可能性を有している。
【図面の簡単な説明】
【００５４】
【図１】実施例に係る誘電体多層膜ミラーの構成部品である誘電体多層膜構造体における分光透過特性のシミュレーション結果を示すグラフ図。
【図２】実施例に係る誘電体多層膜ミラーにおける分光透過特性のシミュレーション結果を示すグラフ図。
【図３】比較例に係る誘電体多層膜ミラーにおける分光透過特性のシミュレーション結果を示すグラフ図。
【図４】実施例に係る誘電体多層膜構造体および２枚の誘電体多層膜構造体を接合して得られた実施例に係る誘電体多層膜ミラー（本発明のミラー）の各分光透過特性と、比較例（従来例）に係る誘電体多層膜ミラー（従来のミラー）の分光透過特性をそれぞれ自記分光光度計により測定した結果を示すグラフ図。
【図５】図５（Ａ）〜（Ｃ）は本発明に係る誘電体多層膜ミラーの製造工程を示す工程説明図。
【符号の説明】
【００５５】
１  基板
２  誘電体多層膜
３  基板ホルダー
４  プレス治具
１０  誘電体多層膜構造体
【図１】
0005141894.tif 000005
【図２】
0005141894.tif 000006
【図３】
0005141894.tif 000007
【図４】
0005141894.tif 000008
【図５】
0005141894.tif 000009